(57)【特許請求の範囲】
【請求項１】
エポキシ樹脂（Ａ）と硬化剤（Ｂ）と無機質充填剤（Ｃ）を必須成分として成る粉体塗料を塗装した被覆金属管において、該粉体塗料のエポキシ樹脂（Ａ）の成分がテトラメチルビスフェノールＦ型エポキシ樹脂であり、エポキシ当量が４００乃至２０００ｇ／ｅｑ、軟化点が４０乃至１５０℃の範囲にあり、前記エポキシ樹脂（Ａ）１００重量部に対して硬化剤（Ｂ）が０．１乃至１００重量部であり、無機質充填剤（Ｃ）が１乃至１５０重量部であって、その内、シリカ系無機質充填剤を該エポキシ樹脂（Ａ）に対して１乃至３０重量部の範囲内で配合することを特徴とするエポキシ樹脂粉体塗料を塗装した金属管。
【発明の詳細な説明】
【０００１】
【発明の属する技術分野】
本発明は、密着性、可撓性等の機械特性や耐水性、耐薬品性、耐熱性、耐沸騰水性等の長期信頼性に優れた塗膜性能を有するエポキシ樹脂よりなる粉体塗料を塗装し塗膜形成した金属管に関する。
【０００２】
【従来技術】
近年の大気汚染や作業環境問題等から、粉体塗装は、有機溶剤を用いない塗装方法として無公害性であること、且つ塗装方法が自動化できる上、過剰に吹かれた塗料の回収再利用が可能で歩留まりが向上できることから、環境問題や経済性に優れており使用量が徐々に増加している。
【０００３】
エポキシ樹脂粉体塗料は、防食性に優れることから地中や構造物に埋没して用いる金属管の内外面や鉄鋼製構造材料等と長期信頼性が必要とされる分野に多く用いられている。この種の用途に使われる金属管や構造材料は一般に長尺であり、貯蔵・運搬時に於ける変形や衝撃を受けるため機械特性も重要な特性である。近年の多用途展開に対応して、温水の給湯管等への利用が見られ、耐熱性を要求されるケースが多くなってきている。
【０００４】
従来、エポキシ樹脂粉体塗料組成物による防食塗料には、ビスフェノールＡ型エポキシ樹脂が最も多く使用されているが、このエポキシ樹脂は機械特性には優れるものの、耐熱性には限界があった。このため多用途開発への対応として耐熱性に優れる粉体塗料の出現が望まれている。
【０００５】
ビスフェノールＡ型エポキシ樹脂を用いない粉体塗料組成物として、特開平３−４５６２０号公報にはビスフェノールＦ型エポキシ樹脂を用いた防食粉体塗料組成物が提案されている。また、特開２０００−３１９５８０号公報には４，４’−イソプロピリデンシクロヘキサノールと多価カルボン酸との反応物をエポキシ化することにより得られるエポキシ樹脂と固形酸無水物による粉体塗料組成物が提案されている。しかし、これらの粉体塗料組成物の硬化塗膜の耐熱性は一般に高くなく耐煮沸水性を要求される用途には対応できていない。また、耐熱性を向上するために多官能エポキシ樹脂、例えばオルソクレゾールノボラック型エポキシ樹脂や脂環式エポキシ樹脂を用いると、硬化塗膜が脆くなって可撓性に劣る等の問題があった。
【０００６】
【発明が解決しようとする課題】
このような現状を踏まえ、本発明はビスフェノールＡ型エポキシ樹脂を用いずに、優れた機械特性と耐熱性を有するエポキシ樹脂を主成分とする粉体塗料を塗装した金属管を提供するものである。
【０００７】
【課題を解決するための手段】
即ち本発明は、エポキシ樹脂（Ａ）と硬化剤（Ｂ）と無機質充填剤（Ｃ）を必須成分として成る粉体塗料を塗装した金属管において、該粉体塗料のエポキシ樹脂（Ａ）の成分がエポキシ当量が４００乃至２０００ｇ／ｅｑ、軟化点が４０乃至１５０℃の範囲にあるテトラメチルビスフェノールＦ（３，３'，５，５'−テトラメチル−ジヒドロキシジフェニルメタン）型エポキシ樹脂であり、該エポキシ樹脂（Ａ）１００重量部に対して硬化剤（Ｂ）が０．１乃至１００重量部、無機質充填剤（Ｃ）が１乃至１５０重量部であって、その内、シリカ系無機質充填剤を該エポキシ樹脂（Ａ）に対して１乃至３０重量部の範囲内で配合することを特徴とするものである。
【０００８】
【発明の実施の形態】
本発明について詳細を述べる。
本発明の粉体塗料を塗装する金属管類とは、特にその形状、材質、寸法等制限されるものではなく、例えば、上下水道、工業用水管、ガス管など広く流体輸送に使用されているダクタイル鋳鉄管類が挙げられる。
本発明の粉体塗料に用いられるエポキシ樹脂（Ａ）は、２，６キシレノールとホルムアルデヒドとの反応で得られるフェノール化合物、即ち、テトラメチルビスフェノールＦとエピハロヒドリンとを反応させることにより製造することができる。この反応は、通常のエポキシ化反応と同様に行うことができ、テトラメチルビスフェノールＦをエピクロロヒドリン等に溶解した後、水酸化ナトリウム等のアルカリ金属触媒の存在下に反応させる直接合成法や、この方法で得られたエポキシ樹脂に、テトラメチルビスフェノールＦを反応させる間接合成法のどちらでも製造することができる。
【０００９】
本発明の目的を達成するために用いることのできるテトラメチルビスフェノールＦ型エポキシ樹脂は、エポキシ当量が４００乃至２０００ｇ／ｅｑ、軟化点が４０乃至１５０℃の範囲にする必要がある。エポキシ当量が４００ｇ／ｅｑ以下では機械特性や防食性に満足行く結果が得られず、又、エポキシ当量が２０００ｇ／ｅｑ以上では塗装時の流動性に欠け金属管類に塗装した際に平滑な塗膜が得られない。更に軟化点が４０℃以下では、貯蔵時にブロッキング現象が起こり使用に支障をきたしてしまうと言う問題を有している。又、軟化点１５０℃以上では塗装時の流動性に欠け平滑な塗膜が得られない。好ましくはエポキシ当量６５０乃至１５００ｇ／ｅｑ、更には７００乃至１２００ｇ／ｅｑが特に好ましい。軟化点は６０乃至１３０℃が好ましく、更に好ましくは８０乃至１２０℃である。
【００１０】
本発明の粉体塗料には、本発明の必須成分として使用されるテトラメチルビスフェノールＦ型エポキシ樹脂以外に、１分子中にエポキシ基を２個以上有するビスフェノールＡ型エポキシ樹脂以外のエポキシ樹脂を併用してもよい。例えばビスフェノールＦ、ビスフェノールＳ、テトラブロモビスフェノールＡ、フルオレンビスフェノール、４，４’ビフェノール、２，２’ビフェノール、ハイドロキノン、２，５ジターシャリーブチルハイドロキノン、レゾルシン、ナフタレンジオール等の２価のフェノール類や、フェノールノボラック、オルソクレゾールノボラック、ナフトールノボラック、トリス−（４−ヒドロキシフェニル）メタン、１，１，２，２−テトラキス（４−ヒドロキシフェニル）エタン等に代表される３価以上のフェノール類から誘導されるエポキシ樹脂がある。これらのエポキシ樹脂は、１種又は２種以上を混合して用いることができるが、本発明の粉体塗料のエポキシ樹脂成分の配合量は、一定の機械的特性並びに耐熱性を保持する視点からエポキシ樹脂全体の５０重量％以下が好ましく、さらには３０重量％以下とすることがより好ましい。
【００１１】
本発明に用いることのできる硬化剤（Ｂ）としては、一般的なエポキシ樹脂粉体塗料に用いられる公知の硬化剤を用いることができる。例えば、ジシアンジアミド、イミダゾール類、酸無水物類、芳香族及び脂肪族アミン類等が挙げられる。具体的に例示すると、ジシアンジアミド類（ＰＴＩジャパン（株）製ＣＧ−１４００），イミダゾール類（四国化成（株）製キュアゾールＣ１１Ｚ），イミダゾリン類（四国化成（株）製キュアゾール２ＰＺＬ），酸ジヒドラジド類（大塚化学（株）製ＡＤＨ），酸無水物類（無水フタル酸、テトラヒドロ無水フタル酸、メチルテトラヒドロ無水フタル酸、ヘキサヒドロ無水フタル酸、メチルヘキサヒドロ無水フタル酸、メチル無水ハイミック酸、無水ナジック酸、無水トリメリット酸）等がある。また、アミン類としては、４，４’−ジアミノジフェニルメタン、４，４’−ジアミノジフェニルスルホン等がある。本発明の粉体塗料にはこれら硬化剤の１種又は２種以上を混合して用いることができる。本発明の粉体塗料には、必要に応じて硬化促進剤を配合することができる。また、硬化剤の配合量はエポキシ樹脂１００重量部に対して、０．１乃至１００重量部配合することができる。０．１重量部以下では架橋が不十分で塗膜性能特に長期防食性を得ることができず、また１００重量部以上では耐水性に問題が生じ、やはり長期防食性に欠ける等の問題がある。
【００１２】
本発明の粉体塗料に用いることのできる無機質充填剤（Ｃ）としては、一般的な粉体塗料に用いられている公知の無機質充填剤を用いることができる。具体的に例示すると、シリカ粉（龍森株（株）製クリスタライトＡ）、炭酸カルシウム（白石カルシウム（株）製ホワイトンＢ）、沈降性硫酸バリウム（日本化学工業（株）製沈降性硫酸バリウムＵＤ）、タルク（富士タルク工業（株）製タルクＰＫＰ−５３）等を用いることが出来る。エポキシ樹脂（Ａ）１００重量部に対して、無機質充填剤（Ｃ）の量が１５０重量部以上になると溶融時の粉体塗料の流動性が著しく小さくなり、平滑性に問題が生じる。このため、無機物充填剤（Ｃ）の配合量は、１５０重量部以下、好ましくは１２０重量部以下、更に好ましくは１００重量部以下である。
【００１３】
本発明の粉体塗料には、必要に応じて無機質充填剤（Ｃ）の一部として公知の着色顔料、具体的に例示すると、酸化チタン（堺化学（株）製酸化チタンＲ−５Ｎ）、合成酸化鉄（チタン工業（株）製ＨＹ−２００）、カーボンブラック（三菱化学（株）製カーボンＭＡ−１００）等を配合することができる。更に、上記成分の他に、一般的に粉体塗料に用いられている公知の分散剤、流れ性調整剤、シランカップリング剤、消泡剤、流動性添加剤、艶消し剤等も必要に応じて配合することができる。
【００１４】
本発明に関わる粉体塗料の製造は、一般的な粉体塗料の製造方法で製造することができる。一例を挙げると、カワタ（株）製スーパーミキサーにて予備混合の後、ＢＵＳＳジャパン（株）製一軸押し出し機で溶融混合し、更にホソカワミクロン（株）製ＡＣＭパルペライザー微粉砕機で粉砕し、粗粒をターボ工業株（株）製ターボシフターで取り除いた後、目的の平均粒径を有する粉体塗料を得ることができる。
【００１５】
このようにして得られる粉体塗料は、予め加熱された鋳鉄管にスプレー塗装、静電スプレー塗装、スクリューフィーダー塗装、振りかけ塗装等の方法で塗装することができる。又、鋳鉄管は静置した状態、若しくは回転させながら塗装することができる。更に、予め加熱する方法としては、ガス炉、電気炉、遠赤外線炉等の予熱炉を用いる間接的に加熱する方法、電磁誘導加熱、高周波加熱、バーナー加熱等の直接的に加熱する方法等を用いることができる。更に塗膜形成のための硬化方法としては、予熱された鋳鉄管の保有する顕熱を利用した温度放冷硬化や後硬化炉を用いた加熱硬化が可能である。
【００１６】
【実施例】
以下に実施例及び比較例にて本発明を具体的に説明するが、本発明はこれらの実施例に限定されるものではない。尚、実施例及び比較例に於ける各成分の配合部数は、特に断りのない限り重量部を示すものである。
【００１７】
実施例１
エポキシ樹脂ａ（テトラメチルビスフェノールＦ型エポキシ樹脂；エポキシ当量７０５ｇ／ｅｑ、軟化点９７℃）を１００部、硬化剤としてジシアンジアミド（ＰＴＩジャパン（株）製ＣＧ−１４００）を３部、硬化促進剤としてキュアゾールＣ１１Ｚ（四国化成工業（株）製）を０．５部、無機質充填剤としてシリカを３０部、着色顔料として酸化チタンを５部、流れ性調整剤をしてアクロナール４Ｆを１部を計量し、スーパーミキサーにて３分間予備混合を行う。更に、溶融混合（ＢＵＳＳジャパン（株）製ＰＬＫ−４６）を行い、一旦冷却後１ｃｍ角以下に粗粉砕した。更にホソカワミクロン（株）製ＡＣＭパルペライザーＡＣＭ−５を用いて微粉砕し、１５０ミクロンの篩いにて粗い粒子を取り除き、平均粒径４８μｍの粉体塗料１を得た。このようにして得られた粉体塗料を用いて、ＪＩＳ  Ｇ  ５５２８規定の冷間圧延鋼板（試験片Ａ厚み２．０ｍｍ×幅７０ｍｍ×長さ１５０ｍｍ  試験片Ｂ厚み１．２ｍｍ×幅９０ｍｍ×長さ９０ｍｍの２００℃に予熱された鋼板にスプレー塗装方法にて塗装した。続いて２００℃の硬化温度にて２０分間硬化を行い、塗膜厚み２００μｍの実施例１の塗膜を得た。
【００１８】
実施例２
実施例１の硬化剤であるジシアンジアミドとキュアゾールＣ１１Ｚにかえて、キュアゾール２ＰＺを３部に変更した以外は実施例１と同様に粉体塗料を製造し、平均粒径５２μｍの粉体塗料を得た。次に実施例１と同様に冷間圧延鋼板に塗装して実施例２の塗膜を得た。
【００１９】
実施例３
実施例１のエポキシ樹脂ａ１００部にかえて、エポキシ樹脂ｂ（テトラメチルビスフェノールＦ型エポキシ樹脂；エポキシ当量１０３０ｇ／ｅｑ、軟化点１１４℃）１００部に変更し、更に硬化剤としてジシアンジアミドにかえて酸無水物（新日本理化（株）製リカシッドＴＨ）を２０部に変更した以外は実施例１と同様に粉体塗料を製造し、平均粒径４６μｍの粉体塗料３を得た。次に実施例１と同様に冷間圧延鋼板に塗装して実施例３の塗膜を得た。
【００２０】
比較例１
実施例１のエポキシ樹脂ａを、ビスフェノールＡ型エポキシ樹脂（東都化成（株）製エポトートＹＤ−０１４；エポキシ当量９４５ｇ／ｅｑ、軟化点９４℃）に変更した以外は実施例１と同様に粉体塗料を製造し、平均粒径４５μｍの粉体塗料４を得た。
【００２１】
比較例２
実施例２のエポキシ樹脂ａを、ビスフェノールＦ型エポキシ樹脂（東都化成（株）製エポトートＹＤＦ−２００４；エポキシ当量９５０ｇ／ｅｑ、軟化点８８℃）に変更した以外は実施例１と同様に粉体塗料を製造し、平均粒径４５μｍの粉体塗料５を得た。次に実施例１と同様に冷間圧延鋼板に塗装して比較例２の塗膜を得た。
【００２２】
比較例３
実施例１のエポキシ樹脂ａを、オルソクレゾールノボラック型エポキシ樹脂エポトートＹＤＣＮ−７０４（東都化成（株）製エポキシ当量２０４ｇ／ｅｑ、軟化点９１℃）に変更した以外は実施例１と同様に粉体塗料を製造し、平均粒径４６μｍの粉体塗料６を得た。次に実施例１と同様に冷間圧延鋼板に塗装して比較例３の塗膜を得た。
【００２３】
試験方法
（１）塗膜外観；ＪＩＳ  Ｇ  ５５２８  ６．２の試験方法に従い、試験片Ａについて、目視による塗膜の平滑性及びホリデーディテクターで１０００Ｖをかけ、ピンホールの有無を判定した。
異常無し      ○，  問題有り      ×
（２）塗膜の可撓性；ＪＩＳ  Ｇ  ５５２８  ５．４．４の規定に従い、試験片Ｂについてエリクセン試験（ＪＩＳ  Ｚ  ２２４７）を行い、可撓性を判定した。
３mm以上      ○，  ３mm未満      ×
（３）耐衝撃性；ＪＩＳ  Ｇ  ５５２８  ５．４．３の規定に従い、試験片Ａについて、デュポン式衝撃試験（ＪＩＳ  Ｋ  ５４００  ８．３．２）を行った。なお、撃ち型は半径１／４インチ、重りは５００ｇ、高さは５０ｃｍで評価した。
異常無し      ○，  問題有り      ×
（４）耐沸騰水性；ＪＩＳ  Ｋ  ５４００  ８．２０の規定に従い、試験片Ａを用いて、試験時間と判定は下記にて実施した。
１ヶ月異常なし      ○
１週間異常なし      △
１週間膨れ発生      ×
【００２４】
実施例４
２５０℃に予熱された直径１００ｍｍ×長さ５００ｍｍの鋳鉄管の内面に管を３２０ｒｐｍに回転しながら実施例１の粉体塗料を塗装し放冷硬化させた。内面に４５０μｍの塗膜が形成された内面塗装鋳鉄管が得られた。この鋳鉄管を長尺方向に切断して塗膜外観をピンホールテスターで検査したが、ピンホールが無い平滑な塗膜が形成されていることが分かった。また、硬化塗膜は実施例１と同様の性能が得られていることが確認された。
【００２５】
【表１】
0003794289.tif 000002
【００２６】
【発明の効果】
以上に述べたように、本発明では、特定のエポキシ樹脂としてテトラメチルビスフェノールＦ型エポキシ樹脂を必須成分とするエポキシ樹脂（Ａ）と硬化剤（Ｂ）及び充填剤（Ｃ）を構成成分として含有することによって得られた粉体塗料を塗装して得られる塗膜は、金属管に対して平滑で良好な密着性を有すると共に、塗膜の可撓性、耐衝撃性、耐沸騰水性に優れた特性を有する。